(57)【要約】  フレキシブル耐衝撃保護材及びそのフレキシブル耐衝撃保護カバーであって、材料は、フレキシブル基板１０１及びフィルム３００を備え、フレキシブル基板１０１にはキャビティ２００が設けられており、キャビティ２００には剪断増粘流体が充填されており、フィルム３００はフレキシブル基板１０１に固定されてフレキシブル基板１０１を覆うことにより、剪断増粘流体で充填されたキャビティ２００を密封する。カバーは、上述した材料から作製され、フレキシブル基板１０１は、保護しようとするＯＬＥＤデバイスの形状と一致する形状を有する透明基板１００であり、キャビティ２００は、ＯＬＥＤデバイスの発光層画素構造に対応して設置され、フィルム３００は、透明なフィルムであり、透明基板１００に貼り付けられ且つ固定されてキャビティを密封し、キャビティに充填された剪断増粘流体は光透過性材料を選択する。湾曲要件を満たすとともに耐衝撃性を有する。【選択図】図１
2021509180.tif 000002
【特許請求の範囲】
【請求項１】
フレキシブル基板及びフィルムを備え、前記フレキシブル基板にはキャビティが設けられており、前記キャビティには剪断増粘流体が充填されており、前記フィルムは前記フレキシブル基板に固定されて前記フレキシブル基板を覆うことにより、剪断増粘流体で充填された前記キャビティを密封する、
ことを特徴とするフレキシブル耐衝撃保護材。
【請求項２】
前記フィルムは、接着又はホットメルトによって前記フレキシブル基板に固定される、
ことを特徴とする請求項１に記載のフレキシブル耐衝撃保護材。
【請求項３】
前記フレキシブル基板の中のフレキシブル基板及び前記フィルムは両方ともフレキシブル高分子材料である、
ことを特徴とする請求項１に記載のフレキシブル耐衝撃保護材。
【請求項４】
前記フレキシブル基板及び前記フィルムはそれぞれ一種のフレキシブル高分子材料からなるか、又は前記フレキシブル基板及び前記フィルムはそれぞれ二種以上のフレキシブル高分子材料が複合されてなる、
ことを特徴とする請求項３に記載のフレキシブル耐衝撃保護材。
【請求項５】
前記フレキシブル高分子材料は、ポリカーボネート、ポリエチレンテレフタレート、ポリイミド、ポリメチルメタクリレートの中の少なくとも一種である、
ことを特徴とする請求項３に記載のフレキシブル耐衝撃保護材。
【請求項６】
前記剪断増粘流体は、分散相及び分散媒体を含み、前記分散相は前記分散媒体中に分散されて懸濁液又はゲルを形成する、
ことを特徴とする請求項１〜５のいずれか一項に記載のフレキシブル耐衝撃保護材。
【請求項７】
前記分散相はナノ粒子であり、前記ナノ粒子の粒子サイズは２０〜５００ｎｍである、
ことを特徴とする請求項６に記載のフレキシブル耐衝撃保護材。
【請求項８】
前記ナノ粒子は、球形、楕円球形、パイ形、又はエッジのない不規則な形状の粒子である、
ことを特徴とする請求項７に記載のフレキシブル耐衝撃保護材。
【請求項９】
前記分散相は、天然ミネラルを粉砕して形成されたナノ粒子、又は高分子ポリマーで作製されたナノ粒子である、
ことを特徴とする請求項６に記載のフレキシブル耐衝撃保護材。
【請求項１０】
前記分散相は、二酸化ケイ素、ポリスチレン、ポリメチルメタクリレート、炭酸カルシウム、Ａｌ２Ｏ３又はガラス微小球の中の少なくとも一種である、
ことを特徴とする請求項９に記載のフレキシブル耐衝撃保護材。
【請求項１１】
前記分散媒体は、水、有機溶液、塩溶液の中の一種又はいくつかの複合物である、
ことを特徴とする請求項６に記載のフレキシブル耐衝撃保護材。
【請求項１２】
前記有機溶液は、エタノール、イソプロパノール、グリセリン、ビニルエタノール、ポリエチレングリコールの中の少なくとも一種である、
ことを特徴とする請求項１１に記載のフレキシブル耐衝撃保護材。
【請求項１３】
前記塩溶液は、緩衝液又は塩化ナトリウム溶液である、
ことを特徴とする請求項１６に記載のフレキシブル耐衝撃保護材。
【請求項１４】
前記複合物は、グリセリンと水の混合物である、
ことを特徴とする請求項１１に記載のフレキシブル耐衝撃保護材。
【請求項１５】
請求項１〜１４のいずれか一項に記載のフレキシブル耐衝撃保護材から作製され、前記フレキシブル基板は、保護しようとするＯＬＥＤデバイスの形状と一致する形状を有する透明基板であり、前記キャビティは、ＯＬＥＤデバイスの発光層画素構造に対応して設置され、前記フィルムは、透明なフィルムであり、前記透明基板に貼り付けられ且つ固定されて前記キャビティを密封し、前記キャビティに充填された剪断増粘流体は光透過性材料を選択する、
ことを特徴とするフレキシブル耐衝撃保護カバー。
【請求項１６】
複数のキャビティが設けられ、複数のキャビティは前記フレキシブル基板にアレイ状に配置され、前記キャビティの形状及びサイズは、前記発光層画素の形状及びサイズと一致する、
ことを特徴とする請求項１５に記載のフレキシブル耐衝撃保護カバー。
【請求項１７】
前記キャビティの横断面形状は曲線形又は多角形である、
ことを特徴とする請求項１５に記載のフレキシブル耐衝撃保護カバー。
【請求項１８】
前記フレキシブル基板の表面には反射防止コーティング及び防眩コーティングの中の少なくとも一方が設けられている、
ことを特徴とする請求項１５に記載のフレキシブル耐衝撃保護カバー。
【請求項１９】
前記フレキシブル基板の表面には硬化層が設けられている、
ことを特徴とする請求項１５に記載のフレキシブル耐衝撃保護カバー。
【発明の詳細な説明】
【技術分野】
【０００１】
本発明は、フレキシブル表示技術分野に関するものであり、フレキシブル材料に関するものであり、特にフレキシブル耐衝撃保護材及びそのフレキシブル耐衝撃保護カバーに関するものである。
【背景技術】
【０００２】
現在、フレキシブルディスプレイは表示技術の重要な発展方向にあり、可撓性表示技術を実現するために、多くの技術的課題を克服する必要があり、その中のフレキシブルディスプレイの保護カバーは、可撓性表示技術の発展を制限する重要なボトルネックの1つです。
従来のハードスクリーン保護カバーは主にガラスカバーであり、表示モジュールに耐擦傷性や耐衝撃性などの優れた物理的保護を提供することができるが、曲げることはできず、可撓性表示技術要件を満たすことはできない。既存のフレキシブルカバーの解決策は、高分子フィルムに硬化層をコーティングすることであり、耐擦傷性の問題はある程度解決できるが、耐衝撃性はない。
【０００３】
現在、フレキシブルディスプレイは表示技術の重要な発展方向にあり、可撓性表示技術を実現するために、多くの技術的課題を克服する必要があり、その中のフレキシブルディスプレイの保護カバーは、可撓性表示技術の発展を制限する重要なボトルネックの1つです。
従来のハードスクリーン保護カバーは主にガラスカバーであり、表示モジュールに耐擦傷性や耐衝撃性などの優れた物理的保護を提供することができるが、曲げることはできず、可撓性表示技術要件を満たすことはできない。既存のフレキシブルカバーの解決策は、高分子フィルムに硬化層をコーティングすることであり、耐擦傷性の問題はある程度解決できるが、耐衝撃性はない。
【発明の概要】
【０００４】
本発明が解決しようとする技術問題は、従来の技術の欠陥に鑑みて、曲げ要件を満たし、耐衝撃性能を有するフレキシブル耐衝撃保護材を提供することである。
【０００５】
本発明がさらに解決しようとする技術問題は、曲げ要件を満たし、耐衝撃性能を有するフレキシブル耐衝撃保護カバーを提供することである。
【０００６】
上記の技術問題を解決するために、本発明が採用する技術方案は、フレキシブル耐衝撃保護材を提供することである。フレキシブル耐衝撃保護材は、フレキシブル基板及びフィルムを備え、フレキシブル基板にはキャビティが設けられており、キャビティには剪断増粘流体が充填されており、フィルムはフレキシブル基板に固定されてフレキシブル基板を覆うことにより、剪断増粘流体で充填されたキャビティを密封する。
【０００７】
さらに、フレキシブル耐衝撃保護材において、フィルムは接着又はホットメルトによってフレキシブル基板に固定されることが好ましい。
【０００８】
さらに、フレキシブル耐衝撃保護材において、フレキシブル基板の中のフレキシブル基板及びフィルムは両方ともフレキシブル高分子材料であることが好ましい。
【０００９】
さらに、フレキシブル耐衝撃保護材において、フレキシブル基板及びフィルムはそれぞれ一種のフレキシブル高分子材料からなるか、又はフレキシブル基板及びフィルムはそれぞれ二種以上のフレキシブル高分子材料が複合されてなることが好ましい。
【００１０】
さらに、フレキシブル耐衝撃保護材において、フレキシブル高分子材料は、ポリカーボネート、ポリエチレンテレフタレート、ポリイミド、ポリメチルメタクリレートの中の少なくとも一種であることが好ましい。
【００１１】
さらに、フレキシブル耐衝撃保護材において、剪断増粘流体は、分散相及び分散媒体を含み、分散相は分散媒体中に分散されて懸濁液又はゲルを形成することが好ましい。
【００１２】
さらに、フレキシブル耐衝撃保護材において、分散相はナノ粒子であり、ナノ粒子の粒子サイズは２０〜５００ｎｍであることが好ましい。
【００１３】
さらに、フレキシブル耐衝撃保護材において、ナノ粒子は、球形、楕円球形、パイ形、又はエッジのない不規則な形状の粒子であることが好ましい。
【００１４】
さらに、フレキシブル耐衝撃保護材において、分散相は、天然ミネラルを粉砕して形成されたナノ粒子、又は高分子ポリマーで作製されたナノ粒子であることが好ましい。
【００１５】
さらに、フレキシブル耐衝撃保護材において、分散相は、二酸化ケイ素、ポリスチレン、ポリメチルメタクリレート、炭酸カルシウム、Ａｌ２Ｏ３又はガラス微小球の中の少なくとも一種であることが好ましい。
【００１６】
さらに、フレキシブル耐衝撃保護材において、分散媒体は、水、有機溶液、塩溶液の中の一種又はいくつかの複合物であることが好ましい。
【００１７】
さらに、フレキシブル耐衝撃保護材において、有機溶液は、エタノール、イソプロパノール、グリセリン、ビニルエタノール、ポリエチレングリコールの中の少なくとも一種であることが好ましい。
【００１８】
さらに、フレキシブル耐衝撃保護材において、塩溶液は、緩衝液又は塩化ナトリウム溶液であることが好ましい。
【００１９】
さらに、フレキシブル耐衝撃保護材において、複合物は、グリセリンと水の混合物であることが好ましい。
【００２０】
フレキシブル耐衝撃保護カバーは、上述したフレキシブル耐衝撃保護材から作製され、フレキシブル基板は、保護しようとするＯＬＥＤデバイスの形状と一致する形状を有する透明基板であり、キャビティは、ＯＬＥＤデバイスの発光層画素構造に対応して設置され、フィルムは、透明なフィルムであり、透明基板に貼り付けられ且つ固定されてキャビティを密封し、キャビティに充填された剪断増粘流体は光透過性材料を選択する。
【００２１】
さらに、フレキシブル耐衝撃保護カバーにおいて、複数のキャビティが設けられ、複数のキャビティはフレキシブル基板にアレイ状に配置され、キャビティの形状及びサイズは、発光層画素の形状及びサイズと一致することが好ましい。
【００２２】
さらに、フレキシブル耐衝撃保護カバーにおいて、キャビティの横断面形状は曲線形又は多角形であることが好ましい。
【００２３】
さらに、フレキシブル耐衝撃保護カバーにおいて、フレキシブル基板の表面には反射防止コーティング及び防眩コーティングの中の少なくとも一方が設けられていることが好ましい。
【００２４】
さらに、フレキシブル耐衝撃保護カバーにおいて、フレキシブル基板の表面には硬化層が設けられていることが好ましい。
【００２５】
さらに、フレキシブル耐衝撃保護カバーにおいて、剪断増粘流体は光透過性の材料を使用することが好ましい。
【００２６】
本発明は、以下の技術的効果を有する：
本発明のフレキシブル耐衝撃保護材は、フレキシブル基板を主体として、フレキシブル基板に剪断増粘流体（ＳＴＦ）が封入されており、剪断増粘流体は優れる衝撃吸収能力を有し、即ち、通常の状態では非常に柔らかであるが、高速の衝撃又は押圧に遭遇すると、材料の粘度が急激に増加して固くなり、固体に近く、従って外力を消化し、外力がなくなると、材料は元の柔らかい状態に戻る。フレキシブル耐衝撃保護材は、可撓性を有するので曲げることができ、優れる耐衝撃性も有する。
【００２７】
本発明フレキシブル耐衝撃保護カバーは、フレキシブル耐衝撃保護材で作製されたプレート構造であり、ディスプレイデバイスのカバーとして使用され、高速の衝撃又は押圧に遭遇すると、剪断増粘流体の粘度が急激に増加して固くなり、固体に近く、従って外力を消化し、外力がなくなると、カバーは元の柔らかい状態に戻る。フレキシブル耐衝撃保護カバーは、可撓性を有するので曲げることができ、優れる耐衝撃性も有し、可撓性表示の応用分野を拡大する。
【図面の簡単な説明】
【００２８】
以下、添付された図面及び実施形態を結合して、本発明をさらに説明する。
【図１】図１は、本発明の実施例１の構造を示す概略図である。
【図２】図２は、本発明の実施例２の構造を示す概略図である。
【図３】図３は、本発明の実施例２のキャビティの構造を示す概略図である。
【図４】図４は、本発明の実施例２のキャビティの構造を示す概略図である。
【図５】図５は、本発明の実施例２のキャビティの構造を示す概略図である。
【図６】図６は、本発明の実施例２の第二実施形態の構造を示す概略図である。
【図７】図７は、本発明の実施例２の第三実施形態の構造を示す概略図である。
【発明を実施するための形態】
【００２９】
本発明の技術特徴、目的及び効果をより明確に理解するために、図面を参照しながら本発明の具体的な実施形態を詳細に説明する。
【００３０】
実施例１において、図１に示されたように、フレキシブル耐衝撃保護材は、フレキシブル基板１０１及びフィルム３００を備え、フレキシブル基板１０１にはキャビティ２００が設けられており、キャビティ２００には剪断増粘流体が充填されており、フィルム３００はフレキシブル基板１０１に固定されてフレキシブル基板１０１を覆うことにより、剪断増粘流体で充填されたキャビティ２００を密封する。
【００３１】
湾曲回復の特性を達成するために、フレキシブル基板１０１はフレキシブル高分子材料で作られる。高分子材料の分野では、多い材料は湾曲を実現することができるが、フレキシブル基板１０１は一種のフレキシブル高分子材料からなるか、又はフレキシブル基板１０１は二種以上のフレキシブル高分子材料が複合されてなることが好ましい。フレキシブル高分子材料は、ポリカーボネート、ポリエチレンテレフタレート、ポリイミド、ポリメチルメタクリレートの中の少なくとも一種であることが最も好ましい。
【００３２】
本実施形態では、フレキシブル基板１０１はポリカーボネートで作られる。本発明の実施に影響しないかぎり、上記の材料は任意に替えることができる。フレキシブル基板１０１の形状は、保護しようとするディスプレイデバイスの構造と一致し、本発明は具体的に限定せず、適用可能な形状は本発明の要件を満たす。
【００３３】
フレキシブル基板１０１にはキャビティ２００が設けられており、キャビティ２００は剪断増粘流体を充填するために用いられる。キャビティ２００の深さは、先ず以下の要件を満たすことを必要として、即ち充填された剪断増粘流体によって生成される衝撃吸収能力は少なくとも通常の状況下でディスプレイデバイスが受ける衝撃に耐えることができ、例えば、高い所から落下するか、又は物体の衝撃などである。次に、フレキシブル基板１０１の厚さに基づいてキャビティ２００の深さ、数量及び設置位置を確定する。好ましくは、複数のキャビティ２００が設けられ、複数のキャビティ２００はフレキシブル基板１０１にアレイ状に配置される。
【００３４】
ナノインプリント技術によって、フレキシブル基板１０１にキャビティ２００を設けることができる。例えば、熱インプリント技術によって、フレキシブル基板１０１に所望のパターンをインプリントすることにより、キャビティ２００を形成する。
【００３５】
フィルム３００は、キャビティ２００を密封するために用いられる。フィルム３００とキャビティ２００は１対１で提供されることができ、各フィルム３００は対応する１つのキャビティ２００を密封し、又は複数のフィルム３００を設置し、１つのフィルム３００は複数のキャビティ２００に対応し、又は１つのフィルム３００を設置し、すべてのキャビティ２００は１つのフィルム３００で密封することができる。密封方式も様々であり、フィルム３００は接着又はホットメルトによってフレキシブル基板１０１に固定されることができる。フィルム３００の材料もフレキシブル高分子材料であり、フレキシブル基板１０１の材料と同じであることができ、異なってもよい。フィルム３００は、ホットメルト接着剤、ＵＶ硬化接着剤又はホットメルトによって、フレキシブル基板１０１に貼り付けられる。本実施形態において、フィルム３００はポリカーボネートで作られる。フィルム３００もポリカーボネートを採用し、ホットメルト接着剤によってフィルム３００とフレキシブル基板との間を接着固定することにより、キャビティ２００を密封することができる。
【００３６】
耐衝撃性の役割を発揮する部分は、キャビティ２００に充填された剪断増粘流体である。剪断増粘流体は、分散相及び分散媒体を含み、分散相は分散媒体中に分散されて懸濁液又はゲルを形成する。
【００３７】
分散相はナノ粒子であり、ナノ粒子の粒子サイズは２０〜５００ｎｍである。例えば、２０ｎｍ、５０ｎｍ、８０ｎｍ、１００ｎｍ、１５０ｎｍ、１８０ｎｍ、２２０ｎｍ、２５０ｎｍ、３００ｎｍ、３７０ｎｍ、４４０ｎｍ、４８０ｎｍ、５００ｎｍを選択することができ、粒径の具体的な選択は、分散相の総量、耐衝撃性の要件及び分散相の製造工程条件などを総合的に検討して確定することができ、これに対して限定しない。ナノ粒子は、球形、楕円球形、パイ形、又はエッジのない不規則な形状の粒子である。分散相は、天然ミネラルを粉砕して形成されたナノ粒子、又は高分子ポリマーで作製されたナノ粒子である。分散相は、シリカ、ポリスチレン、ポリメチルメタクリレート、炭酸カルシウム、Ａｌ２Ｏ３又はガラス微小球の中の少なくとも一種である。上記の材料は、本発明の実施に影響しないかぎり、任意に替えることができる。
【００３８】
分散媒体は、水、有機溶液、塩溶液の中の一種又はいくつかの複合物である。有機溶液は、エタノール、イソプロパノール、グリセリン、ビニルエタノール、ポリエチレングリコールの中の少なくとも一種である。塩溶液は、緩衝液又は塩化ナトリウム溶液である。複合物は、グリセリンと水の混合物である。上記の材料は、本発明の実施に影響しないかぎり、任意に替えることができる。
【００３９】
異なる分散媒体には、異なる分散相が使用される。例えば、二酸化ケイ素はイソプロパノールに分散され、炭酸カルシウムはポリエチレングリコールに分散され、ガラス微小球は水に分散され、ポリスチレンは水とグリセリンの混合物に分散される。具体的には、実際の需要によって、分散相と分散媒体を選択することができ、これに対して限定しない。
【００４０】
実施例２において、フレキシブル耐衝撃保護カバーは、実施例１に記載されたフレキシブル耐衝撃保護材から作製される。ＯＬＥＤデバイスの形状に応じて、フレキシブル耐衝撃保護材を板状構造又はシート状構造に作製される。
【００４１】
具体的には、フレキシブル基板は、保護しようとするＯＬＥＤデバイスの形状と一致する形状を有する透明基板１００であり、キャビティ２００は、ＯＬＥＤデバイスの発光層画素構造に対応して設置され、フィルムは３００は、透明なフィルムであり、且つ透明基板１００に貼り付けられ且つ固定されてキャビティ２００を密封し、キャビティ２００に充填された剪断増粘流体は光透過性材料を選択する。
【００４２】
フィルム３００は、透明基板１００の上表面を覆い、且つ透明基板１００に固定される。フィルム３００は、剪断増粘流体で満たされたキャビティ２００を密封する。本発明のフレキシブル耐衝撃保護材で表示モジュールの保護カバーを作製することができ、透明基板は可撓性及び透明性の基本的要件を満たす。可撓性とは、繰り返して湾曲されてから回復できることを意味する。透明性とは、表示モジュールの表示を影響しないことを意味する。剪断増粘流体で満たされたキャビティ２００の形状は、発光層画素構造に対応して、発光層画素構造に対する光学的影響を低減する。
【００４３】
可撓性材料のみで表示モジュールの表面を覆ってカバーとして使用する場合、厚さが制限されて、耐衝撃性が弱いので、本発明の実施形態では、透明基板に剪断増粘流体を封入する。剪断増粘流体は、通常の状態では非常に柔らかであり、カバー全体の湾曲性能に影響しない。さらに、剪断増粘流体は特殊な特性を有し、即ち、通常の状態では非常に柔らかであるが、高速の衝撃又は押圧に遭遇すると、材料の粘度が急激に増加して固くなり、固体に近く、従って外力を消化し、可撓性材料の耐衝撃性を向上させる。外力がなくなると、材料は元の柔らかい状態に戻り、材料の湾曲性能を実現する。
【００４４】
図２に示されたように、構造的に、カバーは、透明基板１００及びフィルム３００を備える。透明基板１００には、剪断増粘流体を充填するためのキャビティ２００が設けられている。フィルム３００は、透明基板に固定されて透明基板を覆うことにより、剪断増粘流体が充填されたキャビティ２００を密封する。
【００４５】
透明基板１００は、保護カバーを作製するための主体構造であり、その材料は透明高分子材料を選択し、同様に、湾曲されてから回復する特性を実現するために、透明基板の材料は実施例１の材料と同じであり、フレキシブル高分子材料を選択することができる。従って選択した材料は透明性と可撓性の２つの特性を有する。一種のフレキシブル透明高分子材料からなるか、二種以上のフレキシブル透明高分子材料が複合されてなることができる。具体的には、ポリカーボネート、ポリエチレンテレフタレート、ポリイミド、ポリメチルメタクリレートの中の少なくとも一種であることが好ましい。本実施形態において、透明基板１００はポリカーボネートからなる。上記の材料は、本発明の実施に影響しないかぎり、任意に替えることができる。透明基板１００の形状は、保護しようとするディスプレイデバイスの構造と一致し、本発明は具体的に限定せず、適用可能な形状は本発明の要件を満たす。
【００４６】
透明基板１００にはキャビティ２００が設けられており、キャビティ２００は光透過性剪断増粘流体を充填するために用いられる。キャビティ２００の深さは、先ず以下の要件を満たすことを必要として、即ち充填された剪断増粘流体によって生成される衝撃吸収能力は少なくとも通常の状況下でディスプレイデバイスが受ける衝撃に耐えることができ、例えば、高い所から落下するか、又は物体の衝撃などである。次に、透明基板１０１の厚さに基づいてキャビティ２００の深さ、数量及び設置位置を確定する。好ましくは、複数のキャビティ２００が設けられ、複数のキャビティ２００は透明基板１０１にアレイ状に配置される。
【００４７】
異なる透明性及び耐衝撃性要件に基づいて、透明基板１００の構造寸法要件、キャビティ２００の構造、位置寸法、数量などは、発光層画素に関連する。キャビティ２００の形状及び寸法は、発光層画素の形状及び寸法と一致し、材料不均一によって引き起こされる光学的影響を低減する。一般的に、キャビティの寸法及び形状は、発光層画素の構造と一致するように設計することができ、又は１つのキャビティが１つの画素ユニットに対応するか、又は１つの領域の画素繰り返しユニットに対応する。
【００４８】
キャビティ２００の横断面形状は曲線形又は多角形であることが好ましい。図３に示されたように、キャビティ２００の形状は円柱形であり、横断面は円形である。図４に示されたように、キャビティ２００の形状は直方体形であり、横断面は長方形である。図５に示されたように、キャビティ２００の形状は六角柱形であり、横断面は六角形である。
【００４９】
ナノインプリント技術によって、透明基板にキャビティ２００を設けることができる。例えば、熱インプリント技術によって、透明基板に所望のパターンをインプリントすることにより、キャビティ２００を形成する。
【００５０】
フィルム３００は、キャビティ２００を密封するために用いられる。フィルム３００とキャビティ２００は１対１で提供されることができ、各フィルム３００は対応する１つのキャビティ２００を密封し、又は複数のフィルム３００を設置し、１つのフィルム３００は複数のキャビティ２００に対応し、又は１つのフィルム３００を設置し、すべてのキャビティ２００は１つのフィルム３００で密封することができる。密封方式も様々であり、フィルム３００は接着又はホットメルトによって透明基板１００に固定されることができる。フィルム３００の材料もフレキシブル透明高分子材料であり、透明基板１００の材料と同じであることができ、異なってもよい。フィルム３００は、ホットメルト接着剤、ＵＶ硬化接着剤又はホットメルトによって、透明基板１００に貼り付けられる。本実施形態において、フィルム３００はポリカーボネートで作られる。フィルム３００もポリカーボネートを採用し、ホットメルト接着剤によってフィルム３００と透明基板との間を接着固定することにより、キャビティ２００を密封することができる。
【００５１】
上記の構成に加えて、透明基板１００の表面に、反射防止コーティング４００及び防眩コーティング５００の中の少なくとも一方が設置されてもよい。図６に示されたように、透明基板１００の表面には反射防止コーティング４００及び防眩コーティング５００が同時に設置されている。他の実施形態において、透明基板１００の表面に反射防止コーティング４００のみ又は防眩コーティング５００のみを設置することもできる。反射防止コーティング４００又は防眩コーティング５００は、ディスプレイデバイスの内部空気界面での反射を低減する。反射防止コーティング４００及び防眩コーティング５００は、既存の材料及び技術を使用して塗布することができ、ここでは繰り返さない。
【００５２】
擦傷をさらに防止するために、図７に示されたように、透明基板１００の表面には硬化層６００を設置することができ、表面擦傷によって表示を影響することを減少する。硬化層６００も既存の材料及び技術を使用して塗布することができ、ここでは繰り返さない。
【００５３】
反射防止コーティング４００、防眩コーティング５００及び硬化層６００の中の一種又は二種を選択して設置することができ、三種を全部設置することもでき、設置順序は、硬化層は最外層に設置され、反射防止コーティング４００及び防眩コーティング５００は内層に設置され、両者の順序は任意に選択することができる。
【００５４】
耐衝撃性の役割を発揮する部分は、キャビティ２００に充填された剪断増粘流体である。剪断増粘流体は、分散相及び分散媒体を含み、分散相は分散媒体中に分散されて懸濁液又はゲルを形成する。剪断増粘流体の選択は、上述した実施例と同じであり、ここでは繰り返さない。本実施例において、二酸化ケイ素を選択して分散相とし、イソプロパノールを選択して分散媒体とする。
【００５５】
耐衝撃テスト
【００５６】
テスト手順：
１、ポリカーボネート材料を選択し、ナノインプリント技術を使用してキャビティを有する透明基板を製作する。
２、透明基板のキャビティに光透過性の剪断増粘流体を充填する。
３、溶融プレス方式によってキャビティの上にフィルムを附着して、厚さが０．２５ｎｍである透明基板を得る。
４、光学接着剤によって、パッケージされた透明基板をディスプレイデバイスパネルの表面に貼り付ける。
５、ポリカーボネート材料を使用して同じ厚さのキャビティのない透明基板を作製する。比較例として、同様に光学接着剤によってディスプレイデバイスパネルの表面に貼り付ける。
６、５０ｇの鋼球を５ｃｍの高さから上記の２つのディスプレイパネルの表面に自由に落下させてから、ディスプレイパネルの機能及び作動情況を検査する。
【００５７】
テスト結果：
【表１】
2021509180.tif 000003
【００５８】
上記のテストから以下の内容を見つけることができ、即ち、本発明のディスプレイパネルは、２０回の衝撃があっても依然として正常に作動することができるが、比較例は、２回の衝撃があると、表示できなくなり、本発明のカバーは優れる耐衝撃性能を有することを説明する。従って、本発明の材料を採用すると、湾曲と耐衝撃性の両方を達成することができる。 
【図１】
2021509180.tif 000004
【図２】
2021509180.tif 000005
【図３】
2021509180.tif 000006
【図４】
2021509180.tif 000007
【図５】
2021509180.tif 000008
【図６】
2021509180.tif 000009
【図７】
2021509180.tif 000010
【手続補正書】
【提出日】令和2年6月12日(2020.6.12)
【手続補正１】
【補正対象書類名】明細書
【補正対象項目名】０００２
【補正方法】変更
【補正の内容】
【０００２】
現在、フレキシブルディスプレイは表示技術の重要な発展方向にあり、可撓性表示技術を実現するために、多くの技術的課題を克服する必要があり、その中のフレキシブルディスプレイの保護カバーは、可撓性表示技術の発展を制限する重要なボトルネックの1つです。
【手続補正２】
【補正対象書類名】明細書
【補正対象項目名】０００３
【補正方法】変更
【補正の内容】
【０００３】
従来のハードスクリーン保護カバーは主にガラスカバーであり、表示モジュールに耐擦傷性や耐衝撃性などの優れた物理的保護を提供することができるが、曲げることはできず、可撓性表示技術要件を満たすことはできない。既存のフレキシブルカバーの解決策は、高分子フィルムに硬化層をコーティングすることであり、耐擦傷性の問題はある程度解決できるが、耐衝撃性はない。
【手続補正３】
【補正対象書類名】明細書
【補正対象項目名】０００８
【補正方法】変更
【補正の内容】
【０００８】
さらに、フレキシブル耐衝撃保護材において、フレキシブル基板及びフィルムは両方ともフレキシブル高分子材料であることが好ましい。
【手続補正４】
【補正対象書類名】明細書
【補正対象項目名】００３５
【補正方法】変更
【補正の内容】
【００３５】
フィルム３００は、キャビティ２００を密封するために用いられる。フィルム３００とキャビティ２００は１対１で提供されることができ、各フィルム３００は対応する１つのキャビティ２００を密封し、又は複数のフィルム３００を設置し、１つのフィルム３００は複数のキャビティ２００に対応し、又は１つのフィルム３００を設置し、すべてのキャビティ２００は１つのフィルム３００で密封することができる。密封方式も様々であり、フィルム３００は接着又はホットメルトによってフレキシブル基板１０１に固定されることができる。フィルム３００の材料もフレキシブル高分子材料であり、フレキシブル基板１０１の材料と同じであることができ、異なってもよい。フィルム３００は、ホットメルト接着剤、ＵＶ硬化接着剤又はホットメルトによって、フレキシブル基板１０１に貼り付けられる。本実施形態において、フィルム３００はポリカーボネートで作られる。ホットメルト接着剤によってフィルム３００とフレキシブル基板との間を接着固定することにより、キャビティ２００を密封することができる。
【手続補正５】
【補正対象書類名】明細書
【補正対象項目名】００５０
【補正方法】変更
【補正の内容】
【００５０】
フィルム３００は、キャビティ２００を密封するために用いられる。フィルム３００とキャビティ２００は１対１で提供されることができ、各フィルム３００は対応する１つのキャビティ２００を密封し、又は複数のフィルム３００を設置し、１つのフィルム３００は複数のキャビティ２００に対応し、又は１つのフィルム３００を設置し、すべてのキャビティ２００は１つのフィルム３００で密封することができる。密封方式も様々であり、フィルム３００は接着又はホットメルトによって透明基板１００に固定されることができる。フィルム３００の材料もフレキシブル透明高分子材料であり、透明基板１００の材料と同じであることができ、異なってもよい。フィルム３００は、ホットメルト接着剤、ＵＶ硬化接着剤又はホットメルトによって、透明基板１００に貼り付けられる。本実施形態において、フィルム３００はポリカーボネートで作られる。ホットメルト接着剤によってフィルム３００と透明基板との間を接着固定することにより、キャビティ２００を密封することができる。
【手続補正６】
【補正対象書類名】特許請求の範囲
【補正対象項目名】請求項３
【補正方法】変更
【補正の内容】
【請求項３】
前記フレキシブル基板及び前記フィルムは両方ともフレキシブル高分子材料である、
ことを特徴とする請求項１に記載のフレキシブル耐衝撃保護材。
【手続補正７】
【補正対象書類名】特許請求の範囲
【補正対象項目名】請求項１３
【補正方法】変更
【補正の内容】
【請求項１３】
前記塩溶液は、緩衝液又は塩化ナトリウム溶液である、
ことを特徴とする請求項１１に記載のフレキシブル耐衝撃保護材。
【国際調査報告】
2021509180.tif 000011
2021509180.tif 000012
2021509180.tif 000013
2021509180.tif 000014
2021509180.tif 000015